【手続補正書】
【提出日】平成22年12月6日(2010.12.6)
【手続補正１】
【補正対象書類名】特許請求の範囲
【補正対象項目名】全文
【補正方法】変更
【補正の内容】
【特許請求の範囲】
【請求項１】
カーボン繊維強化プラスチック材料の少なくとも第１及び第２層、及び
第１及び第２層の間に配置され第１及び第２層に同時硬化される、減衰材料及び強化媒体を含む第３層
を含む減衰複合積層板。
【請求項２】
減衰材料が粘弾性材料を含む、請求項１に記載の減衰複合積層板。
【請求項３】
第３層の全ての側面が第１及び第２層で囲まれている、請求項１または２に記載の減衰複合積層板。
【請求項４】
強化媒体が粘弾性材料に組み込まれた繊維を含む、請求項２または３に記載の減衰複合積層板。
【請求項５】
繊維の長さが第１及び第２層の面に対しておおむね直角の方向に延びている、請求項４に記載の減衰複合積層板。
【請求項６】
減衰材料が、第１ガラス転移温度を有する第１粘弾性材料を含み、
強化媒体が、第１ガラス転移温度よりも高い第２ガラス転移温度を有する第２粘弾性材料で含浸された繊維を含む
請求項１に記載の減衰複合積層板。
【請求項７】
減衰材料が、第１ガラス転移温度を有する第１粘弾性材料を含み、
強化媒体が、第１粘弾性材料の中に組み込まれた第２粘弾性材料の粗目織物を含み、第２粘弾性材料のガラス転移温度が、第１粘弾性材料のガラス転移温度よりも高い、
請求項１に記載の減衰複合積層板。
【請求項８】
強化媒体が減衰材料の中に含まれる含有物を含む、請求項１に記載の減衰複合積層板。
【請求項９】
第１層及び第３層の間に配置される第１バリアと、第２層及び第３層の間に配置される第２バリアとを更に含む、請求項１に記載の減衰複合積層板。
【請求項１０】
強化媒体が第２及び第３層の間の硬い結合部を含んでいる、請求項１に記載の減衰複合積層板。
【請求項１１】
第３層が穿孔を含み、
硬い接続部が、穿孔内に配置され第１及び第２層の間に延びている樹脂を含む、
請求項１０に記載の減衰複合積層板。
【請求項１２】
下記のステップ：
（Ａ）強化媒体を減衰材料の層に組み込むステップ
（Ｂ）繊維強化樹脂材料の第１及び第２層の間に減衰材料の層を配置するステップ
（Ｃ）減衰材料の層を第１及び第２層と共に同時硬化させるステップ
を含む、減衰複合積層板構造を作製する方法。
【請求項１３】
ステップ（Ｃ）が、第１及び第２層と、減衰材料の層を圧縮するステップを含む、請求項１２に記載の方法。
【請求項１４】
ステップ（Ｂ）が、
減衰材料の層を第１層に付着させるステップ、及び
その後に、第２層を減衰材料の層の上に形成するステップ
を含む、請求項１２に記載の方法。
【請求項１５】
ステップ（Ａ）が、強化含有物を液状の粘弾性材料の中に混合させるステップを含む、請求項１２に記載の方法。
【手続補正２】
【補正対象書類名】明細書
【補正対象項目名】００３１
【補正方法】変更
【補正の内容】
【００３１】
本開示の実施形態を特定の例示の実施形態に関連させて説明してきたが、当然ながら特定の実施形態は説明を目的とした非限定的なものであり、当業者であれば他の変形例を発想することが可能である。
また、本発明は以下に記載する態様を含む。
（態様１）
カーボン繊維強化プラスチック材料の少なくとも第１及び第２層、及び
第１及び第２層の間に配置され第１及び第２層に同時硬化される、減衰材料及び強化媒体を含む第３層
を含む減衰複合積層板。
（態様２）
減衰材料が粘弾性材料を含む、態様１に記載の減衰複合積層板。
（態様３）
第３層の全ての側面が第１及び第２層で囲まれている、態様１に記載の減衰複合積層板。
（態様４）
強化媒体が粘弾性材料に組み込まれた繊維を含む、態様２に記載の減衰複合積層板。
（態様５）
繊維の長さが第１及び第２層の面に対しておおむね直角の方向に延びている、態様４に記載の減衰複合積層板。
（態様６）
繊維がＺ繊維である、態様５に記載の減衰複合積層板。
（態様７）
繊維が第１及び第２層に同時硬化される、態様４に記載の減衰複合積層板。
（態様８）
減衰材料が、第１ガラス転移温度を有する第１粘弾性材料を含み、
強化媒体が、第１ガラス転移温度よりも高い第２ガラス転移温度を有する第２粘弾性材料で含浸された繊維を含む
態様１に記載の減衰複合積層板。
（態様９）
減衰材料が、第１ガラス転移温度を有する第１粘弾性材料を含み、
強化媒体が、第１粘弾性材料の中に組み込まれた第２粘弾性材料の粗目織物を含み、第２粘弾性材料のガラス転移温度が、第１粘弾性材料のガラス転移温度よりも高い、
態様１に記載の減衰複合積層板。
（態様１０）
強化媒体が減衰材料の中に含まれる含有物を含む、態様１に記載の減衰複合積層板。
（態様１１）
含有物が、
細断したカーボン繊維、
繊維房、
Ｚ繊維、
繊維強化樹脂の分割テープ、
セラミックマイクロバルーン、
ナノ繊維、
ナノチューブ
のいずれか１つを含む、態様１０に記載の減衰複合積層板。
（態様１２）
第１層及び第３層の間に配置される第１バリアと、第２層及び第３層の間に配置される第２バリアとを更に含む、態様１に記載の減衰複合積層板。
（態様１３）
強化媒体が第１粘弾性材料からできた網を含む、態様１に記載の減衰複合積層板。
（態様１４）
減衰材料が第２粘弾性材料からできており、網に第２粘弾性材料を含浸させている、態様１３に記載の減衰複合積層板。
（態様１５）
強化媒体が第２及び第３層の間の硬い結合部を含んでいる、態様１に記載の減衰複合積層板。
（態様１６）
第３層が穿孔を含み、
硬い接続部が、穿孔内に配置され第１及び第２層の間に延びている樹脂を含む、
態様１５に記載の減衰複合積層板。
（態様１７）
繊維強化樹脂の少なくとも第１及び第２層、
第１及び第２層の間の粘弾性材料の第３層、ならびに
第３層の中の繊維強化材
を含む、複合積層板構造。
（態様１８）
粘弾性材料が熱可塑性ポリウレタンである、態様１７に記載の複合積層板構造。
（態様１９）
繊維強化材が、第１及び第２層に対しておおむね平行である粘弾性材料を通って延びる繊維網を含む、態様１７に記載の複合積層板構造。
（態様２０）
繊維網に粘弾性材料及びエポキシ樹脂の内の１つを含浸させている、態様１９に記載の複合積層板構造。
（態様２１）
繊維強化材が、粘弾性材料の中に分散された単繊維を含む、態様１７に記載の複合積層板構造。
（態様２２）
繊維強化材が、粘弾性材料を強化するための、第１及び第２層の間に延びている複数のＺ繊維を含む、態様１７に記載の複合積層板構造。
（態様２３）
繊維強化材が、第１及び第２層に同時硬化される、態様１７に記載の複合積層板構造。
（態様２４）
粘弾性材料が第１ガラス転移温度を有し、
繊維強化材が、第１ガラス転移温度よりも高い第２ガラス転移温度を有する粘弾性材料を含む、
態様１７に記載の複合積層板構造。
（態様２５）
第３層が第１及び第２層に同時硬化される、態様１７に記載の複合積層板構造。
（態様２６）
第１及び第３層の間に配置される第１バリア層と、第２及び第３層の間に配置される第２バリア層を更に備える、態様１７に記載の複合積層板構造。
（態様２７）
下記のステップ：
（Ａ）強化媒体を減衰材料の層に組み込むステップ
（Ｂ）繊維強化樹脂材料の第１及び第２層の間に減衰材料の層を配置するステップ
（Ｃ）減衰材料の層を第１及び第２層と共に同時硬化させるステップ
を含む、減衰複合積層板構造を作製する方法。
（態様２８）
ステップ（Ｃ）が、第１及び第２層と、減衰材料の層を圧縮するステップを含む、態様２７に記載の方法。
（態様２９）
ステップ（Ｂ）が、
減衰材料の層を第１層に付着させるステップ、及び
その後に、第２層を減衰材料の層の上に形成するステップ
を含む、態様２７に記載の方法。
（態様３０）
ステップ（Ａ）が、強化含有物を液状の粘弾性材料の中に混合させるステップを含む、態様２７に記載の方法。
（態様３１）
ステップ（Ａ）が、強化媒体に粘弾性材料を注入するステップを含む、態様２７に記載の方法。
（態様３２）
ステップ（Ａ）が、
強化合成繊維ウェブを提供するステップ、及び
粘弾性材料膜をウェブにプレスするステップ
を含む、態様２７に記載の方法。
（態様３３）
ステップ（Ａ）が、
強化合成繊維を提供するステップ、及び
繊維に粘弾性材料をコーティングするステップ
を含む、態様２７に記載の方法。
（態様３４）
ステップ（Ａ）が、
第１ガラス転移温度を有する粘弾性材料ウェブを提供するステップ、及び
ウェブに第１ガラス転移温度よりも低い第２ガラス転移温度を有する粘弾性材料を含浸させるステップ
を含む、態様２７に記載の方法。
（態様３５）
ステップ（Ａ）が、ナノ粒子を液状の粘弾性材料に取り入れるステップを含む、態様２７に記載の方法。
（態様３６）
ステップ（Ａ）が、Ｚ繊維を第１及び第２層の間に配置して曲げ剛性を増加させるステップを含む、態様２７に記載の方法。
（態様３７）
ステップ（Ａ）が、ステップ（Ａ）を行う前に、Ｚ繊維を粘弾性膜に挿入するステップを含む、態様２７に記載の方法。
（態様３８）
（Ａ）第１及び第２プリプレグを形成するステップ、
（Ｂ）構造に減衰特性を付与する減衰材料層を形成するステップ、
（Ｃ）強化媒体を減衰材料層に取り入れるステップ、
（Ｄ）第１及び第２プリプレグの間に強化減衰材料の層を配置することによって積層体を形成するステップ
（Ｅ）積層体を同時硬化させるステップ
を含む、複合積層板構造を作製する方法。
（態様３９）
（Ｆ）ステップ（Ｅ）が行われている間に、第１及び第２プリプレグと減衰層を圧縮させる
ステップを更に含む、態様３８に記載の方法。
（態様４０）
ステップ（Ａ）が、カーボン繊維強化樹脂材料の複数の層を積み重ねるステップを含む、態様３８に記載の方法。
（態様４１）
ステップ（Ｂ）と（Ｃ）が、熱可塑性物質をコーティングした強化繊維のプリプレグを形成することによって行われる、態様３８に記載の方法。
（態様４２）
強化繊維のプリプレグが、強化繊維ウェブを形成し、このウェブを液状の熱可塑性材料の槽に通すことにより形成される、態様４１に記載の方法。
（態様４３）
ステップ（Ｃ）が、分散した強化粒子を含む膜を提供するステップを含み、
ステップ（Ｂ）が、膜を第１プリプレグと直接接触させて、膜を第１プリプレグと結合させるステップを含む、
態様３８に記載の方法。
（態様４４）
ステップ（Ｃ）が、粘弾性材料膜を強化合成繊維ウェブ上にプレスするステップを含む、態様３８に記載の方法。
（態様４５）
ステップ（Ｃ）が、
強化合成繊維を提供し、
繊維を粘弾性材料でコーティングする
ステップを含む、態様３８に記載の方法。
（態様４６）
ステップ（Ｃ）が、
第１ガラス転移温度を有する粘弾性材料ウェブを提供し、
ウェブに、第１ガラス転移温度よりも低い第２ガラス転移温度を有する粘弾性材料を含浸させる
ステップを含む、態様３８に記載の方法。
（態様４７）
ステップ（Ｃ）が、Ｚ繊維で第１及び第２プリプレグの間を橋渡しするステップを含む、態様３８に記載の方法。